(57)【要約】本発明は、ある層に読み取り可能な情報が提供される合成樹脂基板からなる光ディスクに関する。防湿層は、合成樹脂基板及び第二の合成樹脂層の間に配置される。第二の合成樹脂層の厚さ及び光ディスクの合計の厚さの間の比θである、その層の位置の適切な選択は、環境の湿度が変化するとき、光ディスクの絶対値の最大の集中モーメント（ＣＭ）又はそりが、ある決まった範囲内に減少することを可能にする。この範囲は、好ましくは、小さな正の値及び小さな負の値の間にある。
2004510282.tif 000002
【特許請求の範囲】
【請求項１】
読み取り可能な情報が提供される合成樹脂基板、防湿層、及び第二の合成樹脂層を含む光ディスクであって、
前記防湿層は、前記合成樹脂基板及び前記第二の合成樹脂層の間に置かれ、
前記光ディスクにおける前記防湿層の位置が、次の一般式
【数１】
2004510282.tif 000010
が適用され、前記式において
【数２】
2004510282.tif 000011
であるようなものであることを特徴とする光ディスク。
【請求項２】
前記光ディスクにおける前記防湿層の位置が、次の一般式
【数３】
2004510282.tif 000012
が適用されるようなものであることを特徴とする請求項１記載の光ディスク。
【請求項３】
前記光学層における前記防湿層の位置は、θ
【外１】2004510282.tif 000013
０，２であるようなものであることを特徴とする請求項１又は２記載の光ディスク。
【請求項４】
読み取り可能な情報を含む合成樹脂基板、防湿層、及び第二の合成樹脂層を含む光ディスクであって、
前記防湿層は、前記合成樹脂基板及び前記第二の合成樹脂層の間に置かれ、
異なる湿気の水準で測定される時間依存のそりから得られる最大のそり及び最小のそりの絶対値は、次の式
【数４】
2004510282.tif 000014
を満たし、前記式において、
【数５】
2004510282.tif 000015
、及び
【数６】
2004510282.tif 000016
であることを特徴とする光ディスク。
【請求項５】
【数７】
2004510282.tif 000017
であることを特徴とする請求項４記載の光ディスク。
【発明の詳細な説明】
【０００１】
本発明は、読み取り可能な情報が提供される合成樹脂基板、防湿層、及び第二の合成樹脂層を含む光ディスクに関し、前記防湿層は、合成樹脂基板及び第二の合成樹脂層の間に置かれる。
【０００２】
このような光ディスクは、特に、例えば米国特許明細書５，４９０，１３１及び６，０５１，２９８から、それ自体周知である。コンパクトディスク（以後、ＣＤと呼ぶ）及びデジタルビデオディスク（以後、ＤＶＤと呼ぶ）は、通例の光情報媒体であると考えられ得る光ディスクの例である。商業的に入手可能な光ディスクは、情報が蓄積される穴が首尾よく提供される合成樹脂基板、ディスクの基板におけるこれらの穴を覆う反射フィルム、及び反射フィルムに形成された保護フィルムを含み、その反射フィルムは、防湿層であると考えられ得る。より具体的には、ＣＤは、実際には、ディスクのおおよそ１．２ｍｍの厚さの基板における穴を覆うおおよそ０．０５マイクロメーターの厚さの反射フィルム、おおよそ１０マイクロメーターの厚さで反射フィルムに提供される保護フィルムで構成される。両面情報システムのためのＤＶＤは、円盤形状の基板を含み、ここで情報は、ある特定の実施例においては、保護フィルムが提供される反射フィルムによって覆われる、ピットの形態で蓄積される。このようなＤＶＤを、例えば、前記ディスクの二つを、互いの上部に配置することによって得ることができ、前記二つのディスクを、接着層によって保護フィルムの側面で互いに接着する。ＤＶＤの別の実施例においては、一つの情報及び反射層がある。
【０００３】
光ディスクを製造する方法は、それ自体周知であり、圧縮、注入、光重合などのような、ある一定の工程を用いると共に、円盤形状の基板は、一般的にポリカーボネートから作られる。円盤形状の基板における穴を覆う防湿層は、例えば、真空蒸着又はスパッタリングによって得られると共に、通例、アルミニウムから作られる。保護フィルムとして役立つ第二の合成樹脂層は、結果として一般的な物理的接触及び反射フィルムの酸化から生じる場合もある損傷に対してこの薄いアルミニウムのフィルムを保護するために、アルミニウム防湿層へ層の形態で塗布される。この保護層は、一般的にスピンコート工程によって提供され、ここで、樹脂材料が回転運動を通じて塗布される。このような光ディスクは、一般的に、大気中の湿度が変動を受ける環境で用いられる。このように、周囲空気に存在する水蒸気又は湿気は、比較的乾燥した合成樹脂基板を浸透し得ると共に、周囲の外気における湿度のゆらぎの結果として、平衡の状況が達成されるまで、前記基板から拡散することができると思われる。防湿層の存在の結果として、保護フィルムの側面から合成樹脂基板中への湿気の浸透は、ほとんど起こらないと思われる。代わりに、問題の光ディスクがＣＤタイプの光ディスクであるとすれば、湿気は、基板の他の側面、即ち光が入射する基板の側面において、基板中に浸透するか、又は基板から吸収するのみである。第二の合成樹脂層が、光が入射する側面である、ＤＶＲタイプの光ディスクの場合には、上述の状況は、逆になると思われる。湿気の吸収又は脱離は、水の濃度における差に至り、それによって前記基板のそりを引き起こす基板の体積変化の差を引き起こす。合成樹脂基板を含む光ディスクの実施例において、このようにある角度の湾曲が提供された基板は、入射光線の光軸に関して実質的に斜めに位置決めされる。結果として、光線は、サーボ機構が動作中であるときでさえ、溝の中心に沿って移動しないことになり、信号品質の劣化に帰着する。加えて、基板のさらなるそりの場合には、サーボ機構は、不適切になるかもしれず、それによってディスクを一時的に使用できなくする。このように、半径角に課せられた要求を超えてそりを受ける光ディスクは、一時的に読み出し不可能である。
【０００４】
本発明の目的は、湿気の影響下で、そりを全く又はほとんど示さない光ディスクを提供することである。
【０００５】
開始の段落で述べたような本発明は、本発明と一致して、光ディスクにおける防湿層の位置が、次の一般式
【０００６】
【数８】
2004510282.tif 000003
が適用され、ここで、
【０００７】
【数９】
2004510282.tif 000004
であるようなものであることを特徴とする。
【０００８】
開始の段落で使用される用語“防湿層”は、単一の層だけでなく、所謂このような層、例えば金属、ＺｎＳ−ＳｉＯ２、相変化材料、及びＺｎＳ−ＳｉＯ２、の積層物又は束を含むことに注意しなげればならい。開始の段落において、このような積層物又は層の束は、防湿層であると考えられ得る。加えて、ある特定の実施例において、光ディスクは、所謂スペーサーによって互いに分離される二つの読み取り可能な情報層を含むことが可能である。このような実施例が本発明の保護の範囲の下に属し、ここでこれら二つの情報層は、複合の情報層であると考えられ得ることは明らかであると思われる。
【０００９】
本発明は、湿気の含有量における変化によって引き起こされる、そりに関する光ディスクの感度を精査してきたと共に、驚くべきことに、光ディスクが上述の一般式を満たすとすれば、光ディスクにおける防湿層の位置の正しい選択によって、光ディスクの湾曲の角度を最小にすることができることを発見した。
【００１０】
光ディスクにおける防湿層の位置が、次の一般式
【００１１】
【数１０】
2004510282.tif 000005
が満たされるように選択されることが特に好ましい。
【００１２】
θの値を適切に選択することによって、光ディスクが得られ、ここで、基板及び第二の合成樹脂層を通じたそれぞれ正及び負のモーメントは、互いに十分に補償する。
【００１３】
添付した図１において、絶対値の最大の集中モーメント（ＣＭ）は、パラメーターθの関数として示される。添付した図２において、集中モーメントは、θ＝０．２の値に対して時間の関数として示される。図２は、正及び負の集中モーメントは、θ＝０．２の周りで互いに実質的に中和すること、並びにその最小及びその最大は、絶対値においておおよそ等しいことを示す。
【００１４】
開始の段落で述べたように、光ディスクが、異なる湿気の水準で測定される時間依存のそりから得られる最大のそり及び最小のそりの絶対値は、次の式
【００１５】
【数１１】
2004510282.tif 000006
を満たし、ここで、
【００１６】
【数１２】
2004510282.tif 000007
、及び
【００１７】
【数１３】
2004510282.tif 000008
であることを特徴とすることは特に好適である。
【００１８】
【数１４】
2004510282.tif 000009
に対しては特に好ましい。
【００１９】
以後、本発明を例によって説明するつもりである。しかしながら、本発明は、このような具体的な例に限定されず、添付した請求項の保護によってのみ限定されることに注意しなければならない。
【００２０】
［比較例１］
一つの側面に情報層が提供されたポリカーボネートの１．２ｍｍの厚さの基板、０．０５マイクロメーターの厚さのアルミニウムの反射層、及び、第二の合成樹脂層として役立つおおよそ１０マイクロメーターの厚さの樹脂層を含む商業的に入手可能なコンパクトディスクを、湿気の影響について検査する。長期間の時間、ある比の相対的な湿度における空間に保管されてきた後、ここで、その期間は、光ディスクにおける空気の湿度が平衡濃度に達するようなものであるように選択されるが、ディスクは、引き続き、異なる相対的な湿度を伴う空間に移動し、ディスクのそりに至り、その後、最大のそりが時間の関数として測定される。最大の時間依存の湾曲の角度は、０．２９°である。θ値は、おおよそ０．００８である。
【００２１】
［比較例２］
情報層が提供されたおおよそ１．１ｍｍの厚さのポリカーボネートの基板を含むＤＶＲタイプの光ディスクは、その情報層が、順にポリカーボネートの０．１ｍｍの厚さの第二の合成樹脂層が提供される０．０５マイクロメーターの厚さの反射層でコートされるが、比較例１に記載されるのと同じ条件下で湿気にさらされる。相対的な湿度の段階の後、ＤＶＲタイプの光ディスクは、おおよそ０．１５°のそりを示す。θ値は、おおよそ０．０８３である。
【００２２】
［例１］
ＤＶＲタイプの光ディスクを、第二の合成樹脂層の厚さを０．１ｍｍから０．２５ｍｍまで変化させることを除いて、比較例２で使用したように製造する。このディスクは、比較例２に記載したのと同じ条件下で湿気にさらされると共に、相対的な湿度の段階の後で、測定された最大の時間依存のそりは、おおよそ０°である。θ値は、おおよそ０．１８５である。
【００２３】
［例２］
ＤＶＲタイプの光ディスクを、ポリカーボネート基板の通例の厚さのみを１．１ｍｍから０．４ｍｍの基板の厚さまで変化させることを除いて、比較例２で使用したように製造する。このＤＶＲディスクは、比較例２に記載したのと同じ条件下で可変な湿度にさらされると共に、時間依存のそりの測定の結果は、実質的なそりが起こらなかったことを示す。θ値は、おおよそ０．２０である。
【図面の簡単な説明】
【図１】
【図２】
【国際公開パンフレット】
2004510282.tif 000018
2004510282.tif 000019
2004510282.tif 000020
2004510282.tif 000021
2004510282.tif 000022
2004510282.tif 000023
2004510282.tif 000024
2004510282.tif 000025
2004510282.tif 000026
【国際調査報告】
2004510282.tif 000027
2004510282.tif 000028
2004510282.tif 000029